(57)【要約】【課題】グリップを構成する材料自体の防滑性能が高いゴルフクラブ用グリップを提供する。【解決手段】ゴルフクラブ用グリップは、最表層の少なくとも一部が、（Ａ）基材ゴムと（Ｂ）熱可塑性樹脂および／または架橋ゴム粉末とを含有するゴム組成物から形成されており、前記ゴム組成物から形成された部分の損失正接（ｔａｎδ）（３０℃、１０Ｈｚ）と複素弾性率（Ｅ*）（３０℃、１０Ｈｚ）とが０．０７≦ｔａｎδ／（Ｅ*）0.2≦０．１５の関係を満足することを特徴とする。【選択図】なし【特許請求の範囲】
【請求項１】
最表層の少なくとも一部が、（Ａ）基材ゴムと（Ｂ）熱可塑性樹脂および／または架橋ゴム粉末とを含有するゴム組成物から形成されており、
前記ゴム組成物から形成された部分の損失正接（ｔａｎδ）（３０℃、１０Ｈｚ）と複素弾性率（Ｅ*）（３０℃、１０Ｈｚ）とが、０．０７≦ｔａｎδ／（Ｅ*）0.2≦０．１５の関係を満足することを特徴とするゴルフクラブ用グリップ。
【請求項２】
前記ゴム組成物の損失正接（ｔａｎδ）が、０．１〜０．２である請求項１に記載のゴルフクラブ用グリップ。
【請求項３】
前記ゴム組成物の複素弾性率（Ｅ*）が、３ＭＰａ〜６ＭＰａである請求項１または２に記載のゴルフクラブ用グリップ。
【請求項４】
前記（Ａ）基材ゴムが、カルボキシ変性アクリロニトリル−ブタジエンゴム、水素添加アクリロニトリル−ブタジエンゴム、および、カルボキシ変性水素添加アクリロニトリル−ブタジエンゴムよりなる群から選択される少なくとも１種を含有する請求項１〜３のいずれか一項に記載のゴルフクラブ用グリップ。
【請求項５】
前記（Ｂ）熱可塑性樹脂が、スチレン系エラストマー、ポリウレタンエラストマーおよびアクリル樹脂よりなる群から選択される少なくとも１種を含有する請求項１〜４のいずれか一項に記載のゴルフクラブ用グリップ。
【請求項６】
シャフトと、前記シャフトの一端に取り付けられたヘッドと、前記シャフトの他端に取り付けられたグリップとを備え、
前記グリップが、請求項１〜５のいずれか１項に記載のゴルフクラブ用グリップであることを特徴とするゴルフクラブ。
【発明の詳細な説明】
【技術分野】
【０００１】
本発明は、ゴルフクラブ用グリップに関する。
【背景技術】
【０００２】
ゴルフクラブに装着されるグリップとして、ゴム製のグリップが多用されている。このようなゴム製グリップとしては、基材ゴムとしてアクリロニトリル−ブタジエン系ゴムを用いたゴルフクラブ用グリップであって、引張強度や耐摩耗性を改良したものも提案されている。例えば、特許文献１、２には、基材ゴムと架橋剤とを含有するゴム組成物から成形されたものであって、前記基材ゴムが、水素添加アクリロニトリル−ブタジエンゴムおよび／またはカルボキシ変性アクリロニトリル−ブタジエンゴムを含有するゴルフクラブ用グリップが記載されている。
【０００３】
また、特許文献３には、最表層が、（Ａ）基材ゴムおよび（Ｂ）軟化点が５℃〜１２０℃である樹脂を含有し、前記（Ａ）基材ゴムが、アクリロニトリル−ブタジエン系ゴムを含有し、前記（Ｂ）樹脂が、水素添加ロジンエステル、不均化ロジンエステル、エチレン−酢酸ビニル共重合体、クマロン樹脂、フェノール樹脂、キシレン樹脂およびスチレン樹脂よりなる群から選択される少なくとも１種である表層用ゴム組成物から形成されているスポーツ用品用グリップが記載されている。
【先行技術文献】
【特許文献】
【０００４】
【特許文献１】特開２０１５−２１３６７７号公報
【特許文献２】特開２０１５−２３１５１０号公報
【特許文献３】特開２０１７−１１３３８８号公報
【発明の概要】
【発明が解決しようとする課題】
【０００５】
ゴルフクラブの使用者が力みなくスイングするためには、グリップの防滑性能が高いことが必要となる。ここで、グリップの防滑性能を高める方法として、グリップ表面に凹凸を形成することが考えられる。しかしながら、グリップ表面に形成された凹凸は、長期使用により摩耗してしまう。そのため、グリップの材料自体の防滑性能を高めることが必要となる。
【０００６】
本発明は上記事情に鑑みてなされたものであり、グリップを構成する材料自体の防滑性能が高いゴルフクラブ用グリップを提供することを目的とする。
【課題を解決するための手段】
【０００７】
上記課題を解決することができた本発明のゴルフクラブ用グリップは、最表層の少なくとも一部が、（Ａ）基材ゴムと（Ｂ）熱可塑性樹脂および／または架橋ゴム粉末とを含有するゴム組成物から形成されており、前記ゴム組成物から形成された部分の損失正接（ｔａｎδ）（３０℃、１０Ｈｚ）と複素弾性率（Ｅ*）（３０℃、１０Ｈｚ）とが０．０７≦ｔａｎδ／（Ｅ*）0.2≦０．１５の関係を満足することを特徴とする。前記ｔａｎδ／（Ｅ*）0.2の値が０．０７〜０．１５であれば、材料自体の防滑性能が優れており、防滑性能に優れたグリップが得られる。
【０００８】
また、本発明のゴルフクラブ用グリップの他の態様は、最表層の少なくとも一部が、（Ａ）基材ゴムおよび（Ｂ）熱可塑性樹脂を含有するゴム組成物から形成されており、前記（Ｂ）熱可塑性樹脂が、（Ａ）基材ゴムと相溶性を有さない熱可塑性樹脂であることを特徴とする。（Ａ）基材ゴム中に、基材ゴムと相溶しない（Ｂ）熱可塑性樹脂を配合することで、成形されたグリップ内部では、（Ａ）基材ゴム成分の海に、（Ｂ）熱可塑性樹脂成分の島が点在する海島構造が形成される。そして、グリップが変形する際には、この海島の界面に内部摩擦が生じることで、材料自体の防滑性能が向上する。
【０００９】
また、本発明のゴルフクラブ用グリップの他の態様は、最表層の少なくとも一部が、（Ａ）基材ゴムおよび（Ｂ）架橋ゴム粉末を含有するゴム組成物から形成されていることを特徴とする。このゴム組成物から成形されたグリップ内部では、（Ａ）基材ゴム成分の海に、（Ｂ）架橋ゴム粉末の島が点在する海島構造が形成される。そして、グリップが変形する際には、この海島の界面に内部摩擦が生じることで、材料自体の防滑性能が向上する。
【発明の効果】
【００１０】
本発明によれば、グリップを構成する材料自体の防滑性能が高いゴルフクラブ用グリップが得られる。
【図面の簡単な説明】
【００１１】
【図１】ゴルフクラブ用グリップの一例を示す斜視図である。
【図２】ゴルフクラブ用グリップの一例を示す断面模式図である。
【図３】ゴルフクラブの一例を示す斜視図である。
【図４】グリップＮｏ．８の透過電子顕微鏡（ＴＥＭ）画像を示す図面代用写真である。
【発明を実施するための形態】
【００１２】
本発明のゴルフクラブ用グリップは、最表層の少なくとも一部が、（Ａ）基材ゴムと（Ｂ）熱可塑性樹脂および／または架橋ゴム粉末とを含有するゴム組成物（以下、「第１ゴム組成物」と称する場合がある。）から形成されており、前記第１ゴム組成物から形成された部分の損失正接（ｔａｎδ）（３０℃、１０Ｈｚ）と複素弾性率（Ｅ*）（３０℃、１０Ｈｚ）とが、０．０７≦ｔａｎδ／（Ｅ*）0.2≦０．１５の関係を満足することを特徴とする。
【００１３】
前記損失正接は、ヒステリシス摩擦の指標である。グリップは、使用者がスイングする際に変形するが、この変形時に熱として放出されるエネルギーがヒステリシス摩擦となる。前記複素弾性率は、凝着摩擦の指標である。凝着摩擦は、グリップ表面の分子と接触面（使用者の手やグローブ）との結合を引きはがすために必要な力である。そして、これらの損失正接と複素弾性率とが、０．０７≦ｔａｎδ／（Ｅ*）0.2≦０．１５の関係を満たすことで、グリップとして使用した際に最も防滑性能が高くなる。
【００１４】
［最表層］
前記ゴルフクラブ用グリップは、その最表層の少なくとも一部が、前記第１ゴム組成物から形成されていればよい。ここで、最表層とは、グリップの最も外側の層であり、グリップ使用時に使用者が触れる部分である。前記ゴルフクラブ用グリップは、グリップ使用時に使用者が触れる部分の少なくとも一部が前記第１ゴム組成物から形成されていることが好ましい。前記ゴルフクラブ用グリップは、最表層における前記第１ゴム組成物から形成されている部分の面積率が、５０面積％以上が好ましく、より好ましくは７０面積％以上、さらに好ましくは９０面積％以上である。また、前記ゴルフクラブ用グリップは、最表層の全ての部分が前記第１ゴム組成物から形成されていることも好ましい。なお、後述するようにゴルフクラブ用グリップが円筒部を有する場合、この円筒部の最表層全体が、前記第１ゴム組成物から形成されていることが好ましい。
【００１５】
前記第１ゴム組成物から形成された部分のｔａｎδ／（Ｅ*）0.2の値は、０．０７以上、好ましくは０．０８以上、さらに好ましくは０．０９以上であり、０．１５以下、好ましくは０．１４以下、さらに好ましくは０．１３以下である。
【００１６】
前記第１ゴム組成物から形成された部分の損失正接（ｔａｎδ）（３０℃、１０Ｈｚ）は、０．１０以上が好ましく、より好ましくは０．１１以上、さらに好ましくは０．１３以上であり、０．２０以下が好ましく、より好ましくは０．１８以下、さらに好ましくは０．１６以下である。０．１０以上であればグリップ力がより良好となり、０．２０以下であればグリップが硬くなり過ぎず、使用者が滑りにくいと感じようになる。
【００１７】
前記第１ゴム組成物から形成された部分の複素弾性率（Ｅ*）（３０℃、１０Ｈｚ）３ＭＰａ以上が好ましく、より好ましくは３．４ＭＰａ以上、さらに好ましくは３．８ＭＰａ以上であり、６．０ＭＰａ以下が好ましく、より好ましくは５．０ＭＰａ以下、さらに好ましくは４．０ＭＰａ以下である。複素弾性率が３ＭＰａ以上であればグリップが柔らかくなり過ぎることがなく、６．０ＭＰａ以下であればグリップが硬くなり過ぎることはない。
【００１８】
前記損失正接、複素弾性率は、ゴム組成物の（Ａ）基材ゴムと（Ｂ）熱可塑性樹脂および架橋ゴム粉末の種類や配合量を調整することで制御できる。
【００１９】
（第１ゴム組成物）
前記第１ゴム組成物は、（Ａ）基材ゴムと（Ｂ）熱可塑性樹脂および／または架橋ゴム粉末とを含有する。
【００２０】
（Ａ）基材ゴム
前記第１ゴム組成物中の（Ａ）基材ゴムの含有率は、５０質量％以上が好ましく、より好ましくは５５質量％以上、さらに好ましくは６０質量％以上である。前記（Ａ）基材ゴムとしては、天然ゴム（ＮＲ）、エチレン−プロピレン−ジエンゴム（ＥＰＤＭ）、ブチルゴム（ＩＩＲ）、アクリロニトリル−ブタジエンゴム（ＮＢＲ）、水素添加アクリロニトリル−ブタジエンゴム（ＨＮＢＲ）、カルボキシ変性アクリロニトリル−ブタジエンゴム（ＸＮＢＲ）、ブタジエンゴム（ＢＲ）、スチレン−ブタジエンゴム（ＳＢＲ）、ポリウレタンゴム（ＰＵ）、イソプレンゴム（ＩＲ）、クロロプレンゴム（ＣＲ）、エチレン−プロピレンゴム（ＥＰＭ）などが挙げられる。これらの基材ゴムは、単独で使用してもよいし、２種以上を併用してもよい。
【００２１】
前記（Ａ）基材ゴムは、アクリロニトリル−ブタジエン系ゴムを含有することが好ましい。前記アクリロニトリル−ブタジエン系ゴムとしては、例えば、アクリロニトリル−ブタジエンゴム（ＮＢＲ）、カルボキシ変性アクリロニトリル−ブタジエンゴム（ＸＮＢＲ）、水素添加アクリロニトリル−ブタジエンゴム（ＨＮＢＲ）、カルボキシ変性水素添加アクリロニトリル−ブタジエンゴム（ＨＸＮＢＲ）よりなる群から選択される少なくとも１種が好ましい。前記ＸＮＢＲとは、カルボキシ基を有する単量体と、アクリロニトリルと、ブタジエンとの共重合体である。前記ＨＮＢＲとは、アクリロニトリル−ブタジエンゴムの水素添加物である。前記ＨＸＮＢＲとは、カルボキシ基を有する単量体と、アクリロニトリルと、ブタジエンとの共重合体の水素添加物である。
【００２２】
前記（Ａ）基材ゴム中のアクリロニトリル−ブタジエン系ゴムの含有率は、５０質量％以上が好ましく、より好ましくは６０質量％以上、さらに好ましくは７０質量％以上である。また、ゴム組成物が、（Ａ）基材ゴムとしてアクリロニトリル−ブタジエン系ゴムのみを含有することも好ましい。
【００２３】
前記ＮＢＲ、ＸＮＢＲ、ＨＮＢＲ、ＨＸＮＢＲにおいて、アクリロニトリル含有率は、１５質量％以上が好ましく、より好ましくは１８質量％以上、さらに好ましくは２１質量％以上であり、５０質量％以下が好ましく、より好ましくは４５質量％以下、さらに好ましくは４０質量％以下である。アクリロニトリル含有率が１５質量％以上であれば耐摩耗性が良好となり、５０質量％以下であれば寒冷地や冬場におけるグリップの触感が良好となる。
【００２４】
前記ＨＮＢＲ、ＨＸＮＢＲにおいて、二重結合含有量は、０．０９ｍｍｏｌ／ｇ以上が好ましく、より好ましくは０．２ｍｍｏｌ／ｇ以上であり、２．５ｍｍｏｌ／ｇ以下が好ましく、より好ましくは２．０ｍｍｏｌ／ｇ以下、さらに好ましくは１．５ｍｍｏｌ／ｇ以下である。二重結合含有量が０．０９ｍｍｏｌ／ｇ以上であれば成形時に加硫しやすくなりグリップの引張強度がより向上し、２．５ｍｍｏｌ／ｇ以下であればグリップの耐久性（耐候性）および引張強さがより良好となる。二重結合含有量は、共重合体中のブタジエン含有率や、共重合体への水素添加量により調整できる。
【００２５】
前記ＸＮＢＲ、ＨＸＮＢＲにおいて、カルボキシ基を有する単量体としては、例えば、アクリル酸、メタクリル酸、フマル酸、マレイン酸などが挙げられる。前記ＸＮＢＲ、ＨＸＮＢＲにおいて、カルボキシ基を含有する単量体の含有率は、１．０質量％以上が好ましく、より好ましくは２．０質量％以上、さらに好ましくは３．５質量％以上であり、３０質量％以下が好ましく、より好ましくは２５質量％以下、さらに好ましくは２０質量％以下である。カルボキシ基を含有する単量体の含有率が１．０質量％以上であれば耐摩耗性がより良好となり、３０質量％以下であれば寒冷地や冬場におけるグリップの触感が良好となる。
【００２６】
前記ＸＮＢＲ、ＨＸＮＢＲにおいて、カルボキシ基含有量は、１．０質量％以上が好ましく、より好ましくは２．０質量％以上、さらに好ましくは３．５質量％以上であり、３０質量％以下が好ましく、より好ましくは２５質量％以下、さらに好ましくは２０質量％以下である。カルボキシ基含有量が１．０質量％以上であれば耐摩耗性がより良好となり、３０質量％以下であれば寒冷地や冬場におけるグリップの触感が良好となる。
【００２７】
（Ｂ）熱可塑性樹脂
前記（Ｂ）熱可塑性樹脂は、前記（Ａ）基材ゴムと相溶性を有さない。このような（Ｂ）熱可塑性樹脂を配合することで、成形されたグリップ内部では、（Ａ）基材ゴム成分の海に、（Ｂ）熱可塑性樹脂成分の島が点在する海島構造が形成される。そして、グリップが変形する際には、この海島の界面に内部摩擦が生じることで、材料自体の防滑性能が向上する。
【００２８】
前記（Ｂ）熱可塑性樹脂のショアＡ硬度は、１５以上が好ましく、より好ましくは２０以上、さらに好ましくは２５以上であり、９０以下が好ましく、より好ましくは８５以下、さらに好ましくは８０以下である。前記（Ｂ）熱可塑性樹脂のショアＡ硬度が上記範囲内であればグリップが変形する際に、海島構造の界面で摩擦が生じやすくなる。
【００２９】
前記（Ｂ）熱可塑性樹脂の硬度と、前記第１ゴム組成物の硬度との硬度差の絶対値（│第１ゴム組成物の硬度−熱可塑性樹脂の硬度│）は、１以上が好ましく、より好ましくは５以上、さらに好ましくは１０以上であり、５０以下が好ましく、より好ましくは４０以下、さらに好ましくは３０以下である。前記硬度差が１以上であれば海島構造の界面で摩擦が生じやすくなり、５０以下であればグリップの機械的強度の低下を抑制できる。
【００３０】
前記（Ｂ）熱可塑性樹脂の引張強さは、１ＭＰａ以上が好ましく、より好ましくは５ＭＰａ以上、さらに好ましくは１０ＭＰａ以上であり、５０ＭＰａ以下が好ましく、より好ましくは４０ＭＰａ以下、さらに好ましくは３０ＭＰａ以下である。引張強さが１ＭＰａ以上であれば海島構造の界面で摩擦が生じやすくなり、５０ＭＰａ以下であれば僅かな変形でも海島構造の界面で摩擦が生じるようになる。前記引張強さは、引張試験において、試験片を切断するまで引っ張ったときに記録される最大の引張力を試験片の初期断面積で除した値である。
【００３１】
前記（Ｂ）熱可塑性樹脂の切断時伸びは、２００％以上が好ましく、より好ましくは３００％以上、さらに好ましくは５００％以上であり、１０００％以下が好ましく、より好ましくは９００％以下、さらに好ましくは８００％以下である。切断時伸び力が２００％以上であれば摩擦時に（Ａ）基材ゴムの変形に追随して変形しやすくなり、１０００％以下であれば僅かな変形でも海島構造の界面で摩擦が生じるようになる。前記切断時伸びは、引張試験において、試験片が切断したときの伸びである。
【００３２】
前記（Ｂ）熱可塑性樹脂としては、例えば、スチレン系エラストマー、ポリウレタンエラストマー、アクリル樹脂などが挙げられる。
【００３３】
前記スチレン系エラストマーとしては、スチレンブロックを含有する熱可塑性エラストマーを好適に使用できる。前記スチレンブロック含有熱可塑性エラストマーは、ハードセグメントとしてのポリスチレンブロックと、ソフトセグメントとを備えている。典型的なソフトセグメントは、ジエンブロックである。ジエンブロックの構成成分としては、ブタジエン、イソプレン、１，３−ペンタジエン及び２，３−ジメチル−１，３−ブタジエンが例示される。ブタジエン及びイソプレンが好ましい。２以上の構成成分が併用されてもよい。
【００３４】
スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソブチレン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）、スチレン−ブタジエン−ブチレン−スチレンブロック共重合体（ＳＢＢＳ）が挙げられる。ＳＩＳの水添物としては、スチレン−エチレン−プロピレン−スチレンブロック共重合体（ＳＥＰＳ）が挙げられる。
【００３５】
前記スチレンブロック含有熱可塑性エラストマーにおけるスチレン成分の含有率は１０質量％以上が好ましく、１２質量％以上がより好ましく、１５質量％以上が特に好ましい。得られるゴルフボールの打球感の観点から、この含有率は５０質量％以下が好ましく、４７質量％以下がより好ましく、４５質量％以下が特に好ましい。
【００３６】
前記ポリウレタンエラストマーとしては、分子の主鎖にウレタン結合を複数有する熱可塑性エラストマーを挙げることができる。前記ポリウレタンは、ポリイソシアネート成分とポリオール成分とを反応させて得られるものが好ましい。前記ポリイソシアネート成分としては、ジフェニルメタンジイソシアネート（ＭＤＩ）、ヘキサメチレンジイソシアネート（ＨＭＤＩ）などが挙げられる。
【００３７】
前記（Ｂ）熱可塑性樹脂の配合量は、前記（Ａ）基材ゴム１００質量部に対して、５質量部以上が好ましく、より好ましくは８質量部以上、さらに好ましくは１０質量部以上であり、３０質量部以下が好ましく、より好ましくは２０質量部以下、さらに好ましくは１５質量部以下である。（Ｂ）熱可塑性樹脂の配合量が５質量部以上であれば摩擦係数の向上効果がより大きくなり、３０質量部以下であればグリップの耐摩耗性の低下を抑制できる。
【００３８】
（Ｂ）架橋ゴム粉末
架橋ゴムとは、鎖状ゴム分子どうしを架橋し、塑性変形が起こらないように三次元網目構造を形成したゴムをいう。鎖状ゴム分子の架橋は、共架橋剤、有機過酸化物、硫黄などを用いて行うことができる。架橋ゴム粉末としては、前記第２ゴム組成物のようなゴム組成物の硬化物を粉砕したものや、シリコーンゴム粒子などが挙げられる。
【００３９】
前記（Ｂ）架橋ゴム粉末の体積平均粒子径は、５０μｍ以上が好ましく、より好ましくは７０μｍ以上、さらに好ましくは１００μｍ以上であり、３００μｍ以下が好ましく、より好ましくは２５０μｍ以下、さらに好ましくは２００μｍ以下である。体積平均粒子径が５０μｍ以上であればハンドリングが容易であり作業効率が向上し、２００μｍ以下であればグリップの機械強度の低下を抑制できる。
【００４０】
前記（Ｂ）架橋ゴム粉末の粒子硬度は、ショアＡ硬度で、２０以上が好ましく、より好ましくは３０以上、さらに好ましくは４０以上であり、８０以下が好ましく、より好ましくは７０以下、さらに好ましくは６０以下である。粒子硬度が２０以上であれば変形時に得られる応力がより良好となり、８０以下であれば変形時に（Ａ）基材ゴムの変形に追随しやすくなる。粒子硬度は、架橋ゴム粉末の作製に使用した架橋ゴムのスラブ硬度を測定すればよい。
【００４１】
前記（Ｂ）架橋ゴム粉末の粒子硬度と、前記第１ゴム組成物の硬度との硬度差の絶対値（│第１ゴム組成物の硬度−架橋ゴム粉末の粒子硬度│）は、５以上が好ましく、より好ましくは８以上、さらに好ましくは１０以上であり、３０以下が好ましく、より好ましくは２５以下、さらに好ましくは２０以下である。前記硬度差が５以上であれば変形時に界面で応力差が生じやすくなり、３０以下であれば変形時に（Ａ）基材ゴムの変形に追随しやすくなる。
【００４２】
前記（Ｂ）架橋ゴム粉末としては、基材ゴム、架橋剤を含有するゴム組成物から形成されたものが挙げられる。前記基材ゴムや架橋剤としては、前記第１ゴム組成物に使用されるものと同じものが使用できる。
【００４３】
前記（Ｂ）架橋ゴム粉末の配合量は、前記（Ａ）基材ゴム１００質量部に対して、１質量部以上が好ましく、より好ましくは２質量部以上、さらに好ましくは３質量部以上であり、１５質量部以下が好ましく、より好ましくは１２質量部以下、さらに好ましくは１０質量部以下である。（Ｂ）架橋ゴム粉末の配合量が１質量部以上であれば摩擦係数の向上効果がより大きくなり、１５質量部以下であればグリップの耐摩耗性の低下を抑制できる。
【００４４】
（架橋剤）
前記第１ゴム組成物は、（Ａ）基材ゴム、（Ｂ）熱可塑性樹脂および／または架橋ゴム粉末に加えて、架橋剤を含有する。前記架橋剤としては、硫黄系架橋剤、有機過酸化物を使用できる。前記硫黄系架橋剤としては単体硫黄、硫黄ドナー型化合物が挙げられる。前記単体硫黄としては、粉末硫黄、沈降硫黄、コロイド状硫黄、不溶性硫黄が挙げられる。前記硫黄ドナー型化合物としては、４，４’−ジチオビスモルホリンなどが挙げられる。前記有機過酸化物としては、ジクミルパーオキサイド、α，α’−ビス（ｔ−ブチルパーオキシ−ｍ−ジイソプロピル）ベンゼン、２，５−ジメチル−２，５−ジ（ｔ−ブチルパーオキシ）ヘキサン、１，１−ビス（ｔ−ブチルパーオキシ）３，３，５−トリメチルシクロヘキサンなどが挙げられる。前記架橋剤は単独で使用してもよいし、２種以上を併用してもよい。前記架橋剤としては、硫黄系架橋剤が好ましく、単体硫黄がより好ましい。前記架橋剤の使用量は、（Ａ）基材ゴム１００質量部に対して、０．２質量部以上が好ましく、より好ましくは０．４質量部以上、さらに好ましくは０．６質量部以上であり、４．０質量部以下が好ましく、より好ましくは３．５質量部以下、さらに好ましくは３．０質量部以下である。
【００４５】
前記第１ゴム組成物は、さらに加硫促進剤、加硫活性剤を含有することが好ましい。
【００４６】
（加硫促進剤）
前記加硫促進剤としては、テトラメチルチウラムジスルフィド（ＴＭＴＤ）、テトラベンジルチウラムジスルフィド（ＴＢｚＴＤ）、テトラメチルチウラムモノスルフィド（ＴＭＴＭ）、ジペンタメチレンチウラムテトラスルフィド、テトラキス（２−エチルヘキシル）チウラムジスルフィドなどのチウラム系；ジフェニルグアニジン（ＤＰＧ）などのグアニジン系；ジメチルジチオカルバミン酸亜鉛（ＺｎＰＤＣ）、ジブチルジチオカルバミン酸亜鉛などのジチオカルバミン酸塩系；トリメチルチオ尿素、Ｎ，Ｎ'−ジエチルチオ尿素などのチオウレア系；メルカプトベンゾチアゾール（ＭＢＴ）、ベンゾチアゾールジスルフィドなどのチアゾール系；Ｎ−シクロヘキシル−２−ベンゾチアゾリルスルフェンアミド（ＣＢＳ）、Ｎ−ｔ−ブチル−２−ベンゾチアゾリルスルフェンアミド（ＢＢＳ）などのスルフェンアミド系；などが挙げられる。これらの加硫促進剤は、単独で使用してもよいし、２種以上を併用してもよい。前記加硫促進剤の合計使用量は、（Ａ）基材ゴム１００質量部に対して、０．４質量部以上が好ましく、より好ましくは０．８質量部以上、さらに好ましくは１．２質量部以上であり、８．０質量部以下が好ましく、より好ましくは７．０質量部以下、さらに好ましくは６．０質量部以下である。
【００４７】
（加硫活性剤）
前記加硫活性剤としては、金属酸化物、金属過酸化物、脂肪酸などが挙げられる。前記金属酸化物としては、酸化亜鉛、酸化マグネシウム、酸化鉛などが挙げられる。前記金属過酸化物としては、過酸化亜鉛、過酸化クロム、過酸化マグネシウム、過酸化カルシウムなどが挙げられる。前記脂肪酸としては、ステアリン酸、オレイン酸、パルミチン酸などが挙げられる。これらの加硫活性剤は、単独で使用してもよいし、２種以上を併用してもよい。前記加硫活性剤の合計使用量は、（Ａ）基材ゴム１００質量部に対して、０．５質量部以上が好ましく、より好ましくは０．６質量部以上、さらに好ましくは０．７質量部以上であり、１０．０質量部以下が好ましく、より好ましくは９．５質量部以下、さらに好ましくは９．０質量部以下である。
【００４８】
前記ゴム組成物は、さらに必要に応じて補強材、老化防止剤、軟化剤、スコーチ防止剤、粘着性付与剤、着色剤などを配合してもよい。
【００４９】
前記補強材としては、カーボンブラック、シリカなどが挙げられる。前記補強材の使用量は、（Ａ）基材ゴム１００質量部に対して、２．０質量部以上が好ましく、より好ましくは３．０質量部以上、さらに好ましくは４．０質量部以上であり、５０質量部以下が好ましく、より好ましくは４５質量部以下、さらに好ましくは４０質量部以下である。
【００５０】
前記老化防止剤としては、イミダゾール類、アミン類、フェノール類、チオウレア類などが挙げられる。前記イミダゾール類としては、ジブチルジチオカルバミン酸ニッケル（ＮＤＩＢＣ）、２−メルカプトベンズイミダゾール、２−メルカプトベンズイミダゾールの亜鉛塩などが挙げられる。アミン類としては、フェニル−α−ナフチルアミンなどが挙げられる。フェノール類としては、２，２’−メチレンビス（４−メチル−６−ｔ−ブチルフェノール）（ＭＢＭＢＰ）、２，６−ジ−ｔｅｒｔ−ブチル−４−メチルフェノールなどが挙げられる。チオウレア類としては、トリブチルチオ尿素、１，３−ビス（ジメチルアミノプロピル）−２−チオ尿素などが挙げられる。これらの老化防止剤は単独で使用してもよいし、２種以上を併用してもよい。前記老化防止剤の使用量は、（Ａ）基材ゴム１００質量部に対して、０．２質量部以上が好ましく、より好ましくは０．３質量部以上、さらに好ましくは０．４質量部以上であり、５．０質量部以下が好ましく、より好ましくは４．８質量部以下、さらに好ましくは４．６質量部以下である。
【００５１】
前記軟化剤としては、鉱物油、可塑剤が挙げられる。前記鉱物油としては、パラフィンオイル、ナフテンオイル、アロマチックオイルなどが挙げられる。前記可塑剤としては、ジオクチルフタレート、ジブチルフタレート、ジオクチルセパケート、ジオクチルアジペートなどが挙げられる。
【００５２】
前記スコーチ防止剤としては、有機酸、ニトロソ化合物などが挙げられる。前記有機酸としては、無水フタル酸、無水ピロメリット酸、無水トリメリット酸、安息香酸、サリチル酸、リンゴ酸などが挙げられる。前記ニトロソ化合物としては、Ｎ−ニトロソ・ジフェニルアミン、Ｎ−（シクロヘキシルチオ）フタルイミド、スルホンアミド誘導体、ジフェニルウレア、ビス（トリデシル）ペンタエリスルトールジホスファイト、２−メルカプトベンズイミダゾールなどが挙げられる。
【００５３】
前記粘着性付与剤としては、ロジンエステル、水素添加ロジンエステル、不均化ロジンエステルなどが挙げられる。前記樹脂の配合量は、（Ａ）基材ゴム１００質量部に対して、０質量部超が好ましく、より好ましくは７質量部以上、さらに好ましくは１４質量部以上であり、３０質量部以下が好ましく、より好ましくは２５質量部以下、さらに好ましくは２０質量部以下である。
【００５４】
前記第１ゴム組成物は、従来公知の方法で調製できる。例えば、バンバリーミキサー、ニーダー、オープンロールなどの混練機を用いて、各原料を混練りすることで調製できる。なお、第１ゴム組成物が後述するマイクロバルーンを含有する場合は、マイクロバルーン以外の成分を予め混練した後、この混練物とマイクロバルーンとを混練することが好ましい。前記混練物とマイクロバルーンとを混練する際の材料温度は、マイクロバルーンの膨張開始温度未満の温度に設定することが好ましい。
【００５５】
前記最表層は、中実層でもよいし、多孔質層でもよい。前記最表層を多孔質層とすれば、ゴルフクラブ用グリップを軽量化できる。多孔質層は、基材となるゴムに多数の細孔（空隙）が形成されている層である。多数の細孔が形成されていることにより、層の見掛け密度が小さくなり、軽量化を図ることができる。
【００５６】
多孔質層を作製する方法としては、バルーン発泡法、化学発泡法、超臨界二酸化炭素射出成型法、塩抽出法、溶剤除去法などが挙げられる。前記バルーン発泡法では、ゴム組成物にマイクロバルーンを含有させ、加熱によりマイクロバルーンを膨張させて、発泡させる。なお、ゴム組成物に膨張済みのマイクロバルーンを配合し、それを成形してもよい。前記化学発泡法では、ゴム組成物に発泡剤（アゾジカルボンアミド、アゾビスイソブチロニトリル、Ｎ，Ｎ−ジニトロソペンタメチレンテトラミン、ｐ−トルエンスルホニルヒドラジン、ｐ−オキシビス（ベンゼンスルホヒドラジド）など）や発泡助剤を含有させ、化学反応により気体（炭酸ガス、窒素ガスなど）を発生させて発泡させる。前記超臨界二酸化炭素射出成型では、高圧力下で超臨界状態にある二酸化炭素をゴム組成物に含侵させ、このゴム組成物を常圧下に射出し、二酸化炭素を気化させて発泡させる。前記塩抽出法では、ゴム組成物に易溶解性塩（ホウ酸、塩化カルシウムなど）を含有させ、成形後に塩を溶解抽出して細孔を形成する。前記溶剤除去法では、ゴム組成物に溶剤を含有させ、成形後に溶剤を除去し細孔を形成する。
【００５７】
前記最表層を多孔質層とする場合、発泡剤を含有する第１ゴム組成物から成形された発泡層が好ましい。特に、バルーン発泡法により作製された発泡層とすることが好ましい。すなわち、最表層としては、マイクロバルーンを含有する第１ゴム組成物から成形された発泡層が好ましい。マイクロバルーンを用いることで、最表層の機械的強度を維持しつつ、軽量化を図ることができる。
【００５８】
前記マイクロバルーンとしては、有機マイクロバルーン、無機マイクロバルーンのいずれも使用できる。有機マイクロバルーンとしては、熱可塑性樹脂からなる中空粒子、熱可塑性樹脂の殻に低沸点炭化水素が内包された樹脂カプセルなどが挙げられる。前記樹脂カプセルの具体例としては、Ａｋｚｏ  Ｎｏｂｅｌ社製のエクスパンセル、松本油脂製薬社製のマツモトマイクロスフェアー（登録商標）などが挙げられる。無機マイクロバルーンとしては、中空ガラス粒子（シリカバルーン、アルミナバルーンなど）、中空セラミックス粒子などが挙げられる。
【００５９】
前記樹脂カプセル（膨張前）の体積平均粒子径は、５μｍ以上が好ましく、より好ましくは６μｍ以上、さらに好ましくは９μｍ以上であり、９０μｍ以下が好ましく、より好ましくは７０μｍ以下、さらに好ましくは６０μｍ以下である。
【００６０】
バルーン発泡法により最表層を作製する場合、前記第１ゴム組成物中のマイクロバルーンの含有量は、基材ゴム１００質量部に対して、１．０質量部以上が好ましく、より好ましくは１．２質量部以上、さらに好ましくは１．５質量部以上であり、１０質量部以下が好ましく、より好ましくは８質量部以下、さらに好ましくは６質量部以下である。前記マイクロバルーンの含有量が１．０質量部以上であれば多孔質層を形成する際の発泡がより均一となり、１０質量部以下であれば多孔質層の軽量化と機械的強度を両立できる。
【００６１】
前記第１ゴム組成物の材料硬度（ショアＡ硬度）は、２５以上が好ましく、より好ましくは２８以上、さらに好ましくは３０以上であり、６０以下が好ましく、より好ましくは５５以下、さらに好ましくは５０以下である。第１ゴム組成物の材料硬度（ショアＡ硬度）が２５以上であれば最表層の機械的強度がより向上し、６０以下であれば最表層が硬くなりすぎず、掴んだ時のグリップ感がより良好となる。
【００６２】
［他の部分］
前記ゴルフクラブ用グリップは、前記第１ゴム組成物から形成された部分以外の他の部分の材質は特に限定されない。前記他の部分を形成する第２組成物としては、第２ゴム組成物、樹脂組成物が挙げられる。
【００６３】
前記第２ゴム組成物としては、基材ゴムと架橋剤とを含有することが好ましい。前記基材ゴムとしては、天然ゴム（ＮＲ）、エチレン−プロピレン−ジエンゴム（ＥＰＤＭ）、ブチルゴム（ＩＩＲ）、アクリロニトリル−ブタジエンゴム（ＮＢＲ）、水素添加アクリロニトリル−ブタジエンゴム（ＨＮＢＲ）、カルボキシ変性アクリロニトリル−ブタジエンゴム（ＸＮＢＲ）、カルボキシ変性水素添加アクリロニトリル−ブタジエンゴム（ＨＸＮＢＲ）、ブタジエンゴム（ＢＲ）、スチレン−ブタジエンゴム（ＳＢＲ）、ポリウレタンゴム（ＰＵ）、イソプレンゴム（ＩＲ）、クロロプレンゴム（ＣＲ）、エチレン−プロピレンゴム（ＥＰＭ）などが挙げられる。これらの中でも、前記基材ゴムとしては、ＮＲ、ＥＰＤＭ、ＩＩＲ、ＮＢＲ、ＨＮＢＲ、ＸＮＢＲ、ＨＸＮＢＲ、ＢＲ、ＳＢＲ、ＰＵが好ましい。
【００６４】
前記第２ゴム組成物の架橋剤としては、前記第１ゴム組成物に使用されるものと同じものが挙げられ、単体硫黄が好ましい。前記第２ゴム組成物は、さらに加硫促進剤、加硫活性剤を含有することが好ましい。これらの加硫促進剤、加硫活性剤としては前記第１ゴム組成物に使用されるものと同じものが挙げられる。前記加硫促進剤としては、Ｎ−ｔ−ブチル−２−ベンゾチアゾリルスルフェンアミド、テトラベンジルチウラムジスルフィドが好ましい。前記加硫活性剤としては、酸化亜鉛、ステアリン酸が好ましい。
【００６５】
前記第２ゴム組成物は、さらに必要に応じて補強材、老化防止剤、軟化剤、着色剤、スコーチ防止剤などを配合してもよい。これらの補強材、老化防止剤、着色剤としては前記第１ゴム組成物に使用されるものと同じものが挙げられる。前記補強材としては、カーボンブラック、シリカが好ましい。前記老化防止剤としては、２，２’−メチレンビス（４−メチル−６−ｔ−ブチルフェノール）が好ましい。
【００６６】
前記第２ゴム組成物は、従来公知の方法で調製できる。例えば、バンバリーミキサー、ニーダー、オープンロールなどの混練機を用いて、各原料を混練りすることで調製できる。混練りする際の温度（材料温度）は、７０℃〜１６０℃が好ましい。なお、第２ゴム組成物がマイクロバルーンを含有する場合は、マイクロバルーンの膨張開始温度未満の温度で混練りすることが好ましい。
【００６７】
前記樹脂組成物は、基材樹脂を含有する。前記基材樹脂としては、ポリウレタン樹脂、ポリスチレン樹脂、ポリエチレン樹脂、ポリプロピレン樹脂、エチレン酢酸ビニル共重合体樹脂、ポリエチレンテレフタレート樹脂などが挙げられる。
【００６８】
前記他の部分を形成する第２組成物としては、第２ゴム組成物が好ましく、基材ゴムとして天然ゴム（ＮＲ）、エチレン−プロピレン−ジエンゴム（ＥＰＤＭ）、ブチルゴム（ＩＩＲ）を含有することが好ましい。また、第１ゴム組成物が（Ａ）基材ゴムとしてアクリロニトリル−ブタジエン系ゴムを含有する場合、他の部分を形成する第２ゴム組成物も基材ゴムとしてアクリロニトリル−ブタジエン系ゴムを含有することも好ましい。他の部分を形成する組成物がアクリロニトリル−ブタジエン系ゴムを含有することで、第１ゴム組成物から形成される部分と他の部分との密着性が向上する。
【００６９】
前記他の部分は、中実でもよいし、多孔質でもよい。前記他の部分を多孔質とする場合、マイクロバルーンを含有する第２組成物から形成された発泡構造が好ましい。マイクロバルーンを用いることで、形成された部分の機械的強度を維持しつつ、軽量化を図ることができる。マイクロバルーンとしては、前記第１ゴム組成物に使用されるものが挙げられ、熱可塑性樹脂の殻に低沸点炭化水素が内包された樹脂カプセルが好ましい。
【００７０】
［構造］
前記ゴルフクラブ用グリップの形状は特に限定されないが、円筒部を有するものが好ましい。円筒部を有することで、この円筒部にシャフト等を挿嵌できる。また、前記円筒部は、単層構造でもよいし、多層構造でもよい。単層構造の場合は、円筒部全体が前記第１ゴム組成物から形成される。多層構造の場合、最表層の少なくとも一部あるいは全部が前記第１ゴム組成物から形成される。
【００７１】
前記円筒部の厚さは、０．５ｍｍ以上が好ましく、より好ましくは１．０ｍｍ以上、さらに好ましくは１．５ｍｍ以上であり、１７．０ｍｍ以下が好ましく、より好ましくは１０．０ｍｍ以下、さらに好ましくは８．０ｍｍ以下である。前記円筒部の厚さは、軸方向に一定となるように形成してもよいし、先端部から後端部に向かって徐々に厚くなるように形成してもよい。
【００７２】
前記ゴルフクラブ用グリップは、円筒状内層と、前記内層を被覆する円筒状外層とからなる２層構造の円筒部を有することが好ましい。円筒部を２層構造とすることで、円筒部の機械的性質を制御しやすくなる。前記外層は、少なくとも一部が前記第１ゴム組成物から形成されていることが好ましく、全部が前記第１ゴム組成物から形成されていることがより好ましい。
【００７３】
前記外層の厚さおよび内層の厚さは、均一としてもよいし、変化をつけてもよい。例えば、円筒状グリップの軸方向に、一方端から他方端に向かって徐々に厚くなるように形成してもよい。前記外層の厚さは、均一であることが好ましい。
【００７４】
前記円筒部の厚さが０．５ｍｍ〜１７．０ｍｍの場合、前記外層の厚さは、０．５ｍｍ以上が好ましく、より好ましくは０．６ｍｍ以上、さらに好ましくは０．７ｍｍ以上であり、２．５ｍｍ以下が好ましく、より好ましくは２．３ｍｍ以下、さらに好ましくは２．１ｍｍ以下である。前記外層の厚さが０．５ｍｍ以上であれば外層素材による補強効果がより大きくなり、２．５ｍｍ以下であれば相対的に内層を厚くすることができ、グリップの軽量化の効果が大きくなる。
【００７５】
前記円筒部の厚さに対する外層の厚さの百分率（（外層厚さ／円筒部厚さ）×１００）は、０．５％以上が好ましく、より好ましくは１．０％以上、さらに好ましくは１．５％以上であり、９９．０％以下が好ましく、より好ましくは９８．０％以下、さらに好ましくは９７．０％以下である。前記百分率が０．５％以上であれば外層素材による補強効果がより大きくなり、９９．０％以下であれば相対的に内層を厚くすることができ、グリップの軽量化の効果が大きくなる。
【００７６】
前記第２組成物の材料硬度（ショアＡ硬度）は、３０以上が好ましく、より好ましくは３５以上、さらに好ましくは４０以上であり、６０以下が好ましく、より好ましくは５５以下、さらに好ましくは５０以下である。第２組成物の材料硬度（ショアＡ硬度）が３０以上であれば内層が軟らかくなりすぎず、掴んだ時にしっかりと固定できる感触が得られ、６０以下であれば内層が硬くなりすぎず、掴んだ時のグリップ感がより良好となる。
【００７７】
前記第１ゴム組成物の材料硬度Ｈ１（ショアＣ硬度）は、前記第２組成物の材料硬度Ｈ２（ショアＣ硬度）と同じか、あるいはＨ２（ショアＣ硬度）よりも大きいことが好ましい。この場合、これらの硬度差（Ｈ１−Ｈ２）（ショアＣ硬度）は、４６以上が好ましく、より好ましくは４７以上、さらに好ましくは４８以上であり、６０以下が好ましく、より好ましくは５９以下、さらに好ましくは５８以下である。硬度差（Ｈ１−Ｈ２）が上記範囲内であれば、掴んだ時のグリップ感がより良好となる。
【００７８】
前記外層と内層の組合せとしては、中実外層と中実内層、中実外層と多孔質内層、多孔質外層と多孔質内層が挙げられる。これらの中でも、中実外層と多孔質内層、多孔質外層と多孔質内層の組合せが好ましい。内層を多孔質とすることによりグリップの軽量化を図ることができるが、内層の機械的強度が低下する。しかし、前記第１ゴム組成物は機械的強度に優れるため、内層が多孔質であっても、グリップの機械的強度を維持できる。
【００７９】
前記内層は、多孔質層が好ましく、バルーン発泡法により作製された発泡層が好ましい。バルーン発泡法により内層を作製する場合、第２組成物中のマイクロバルーンの含有量は、基材（基材ゴムまたは基材樹脂）１００質量部に対して、５質量部以上が好ましく、より好ましくは８質量部以上、さらに好ましくは１２質量部以上であり、２０質量部以下が好ましく、より好ましくは１８質量部以下、さらに好ましくは１５質量部以下である。前記マイクロバルーンの含有量が５質量部以上であればグリップの軽量化の効果がより大きくなり、２０質量部以下であれば内層の機械的強度の低下を抑制できる。
【００８０】
また、バルーン発泡法により作製される内層の発泡倍率は、１．２以上が好ましく、より好ましくは１．５以上、さらに好ましくは１．８以上であり、５．０以下が好ましく、より好ましくは４．５以下、さらに好ましくは４．０以下である。発泡倍率が１．２以上であればグリップの軽量化の効果が大きくなり、５．０以下であれば内層の機械的強度の低下を抑制できる。
【００８１】
ゴルフクラブ用グリップは、前記第１ゴム組成物を、金型内で成形することで得られる。成型方法としては、プレス成形、射出成形が挙げられる。また、内層と外層とを有するゴルフクラブ用グリップは、例えば、前記第１ゴム組成物から形成した未加硫のゴムシートと、前記第２ゴム組成物から形成した未加硫のゴムシートとの積層物を、金型内でプレス成形することで得られる。プレス成形を採用する場合、金型温度は１４０℃〜２００℃が好ましく、成形時間は５分間〜４０分間が好ましく、成形圧力は０．１ＭＰａ〜１００ＭＰａが好ましい。
【００８２】
ゴルフクラブ用グリップの形状としては、例えば、シャフトが挿嵌される円筒部と、前記円筒部の後端の開口を覆うように一体形成されたキャップ部とを有する形状が挙げられる。そして、円筒部の最表層の少なくとも一部が、前記第１ゴム組成物から形成されている。さらに、前記円筒部は内層と外層との積層構造を有していることが好ましい。この場合、前記外層が第１ゴム組成物から形成される。
【００８３】
前記円筒部の厚みは、軸方向に一定となるように形成してもよいし、先端部から後端部に向かって徐々に厚くなるように形成してもよい。また、円筒部の厚みは、径方向に一定となるように形成してもよいし、一部に凸条部分（いわゆるバックライン）を設けてもよい。また、円筒部の表面には溝を設けてもよい。溝により、ゴルファーの手とグリップとの間の水膜形成が抑制され、ウェット状態でのグリップ性能がより向上する。さらに、グリップの防滑性能および耐摩耗性の観点から、グリップ内に補強コードを配設してもよい。
【００８４】
前記ゴルフクラブグリップの質量は、１６ｇ以上が好ましく、より好ましくは１８ｇ以上、さらに好ましくは２０ｇ以上であり、３５ｇ以下が好ましく、より好ましくは３２ｇ以下、さらに好ましくは３０ｇ以下である。
【００８５】
［ゴルフクラブ］
本発明には、前記ゴルフクラブ用グリップを用いたゴルフクラブも含まれる。前記ゴルフクラブは、シャフトと、前記シャフトの一端に取り付けられたヘッドと、前記シャフトの他端に取り付けられたグリップとを備え、前記グリップが前記ゴルフクラブ用グリップである。前記シャフトは、ステンレス鋼製や炭素繊維強化樹脂製が使用できる。前記ヘッドとしては、ウッド型、ユーティリティ型、アイアン型が挙げられる。前記ヘッドを構成する材料は、特に限定されるものではなく、例えばチタン、チタン合金、炭素繊維強化プラスチック、ステンレス鋼、マルエージング鋼、軟鉄などが挙げられる。
【００８６】
以下、図面を参照して、ゴルフクラブ用グリップおよびゴルフクラブについて説明する。図１は、ゴルフクラブ用グリップの一例を示す斜視図である。グリップ１は、シャフトが挿嵌される円筒部２と、前記円筒部の後端の開口を覆うように一体形成されたキャップ部３とを有する。
【００８７】
図２は、ゴルフクラブ用グリップの一例を示す断面模式図である。前記円筒部２は、内層２ａと外層２ｂから構成されている。そして、前記外層２ｂは先端部から後端部にわたり厚さが均一に形成されている。前記内層２ａの厚みは、先端部から後端部に向かって徐々に厚くなるように形成されている。図２に示したグリップ１では、キャップ部３は外層２ｂと同様のゴム組成物から形成されている。
【００８８】
図３は、本発明のゴルフクラブの一例を示す斜視図である。ゴルフクラブ４は、シャフト５と、前記シャフト５の一端に取り付けられたヘッド６と、前記シャフト４の他端に取り付けられたグリップ１とを備えている。グリップ１の円筒部２にシャフト５の後端が嵌入されている。
【実施例】
【００８９】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００９０】
［評価方法］
（１）アクリロニトリル含有率
アクリロニトリル含有率は、水素添加前のアクリロニトリル−ブタジエンゴムについて、ＩＳＯ  ２４６９８−１（２００８）により測定した。
【００９１】
（２）二重結合含有量（ｍｍｏｌ／ｇ）
二重結合含有量は、共重合体中のブタジエン含有率（質量％）と残存二重結合量（％）から算出した。前記残存二重結合量とは、水素添加前の共重合体中の二重結合と水素添加後の共重合体中の二重結合との質量比（水素添加後の二重結合量／水素添加前の二重結合量）であり、赤外分光法により測定できる。アクリロニトリル−ブタジエンゴムが、アクリロニトリル−ブタジエン２元共重合体の場合、共重合体中のブタジエン含有率は１００からアクリロニトリル含有率（質量％）を減ずることで求められる。
二重結合量＝｛ブタジエン含有率／５４｝×残存二重結合量×１０
【００９２】
（３）カルボキシ基を含有する単量体の含有率
水素添加アクリロニトリル−ブタジエンゴムを１ｇ量りとり、クロロホルム５０ｍｌに溶解させ、ここにチモールブルー指示薬を滴下した。この溶液を攪拌しながら、水酸化ナトリウムの０．０５ｍｏｌ／Ｌメタノール溶液を滴下し、最初に変色するまでの滴下量（Ｖｍｌ）を記録した。ブランクとして水素添加アクリロニトリル−ブタジエンゴムを含有しないクロロホルム５０ｍｌについても、チモールブルーを指示薬として、水酸化ナトリウムの０．０５ｍｏｌ／Ｌメタノール溶液を滴下し、最初に変色するまでの滴下量（Ｂｍｌ）を記録した。下記式により、カルボキシ基含有率を算出した。
カルボキシ基含有単量体含有率＝｛０．０５×（Ｖ−Ｂ）×ＰＭ｝／（１０×Ｘ）
（式中、Ｖ：試験溶液の水酸化ナトリウム溶液滴下量（ｍｌ）、Ｂ：ブランクの水酸化ナトリウム溶液滴下量（ｍｌ）、ＰＭ：カルボキシ基含有単量体の分子量、Ｘ：カルボキシ基含有単量体の価数）
【００９３】
（４）材料物性（引張強さ、切断時伸び）
引張強さおよび切断時伸びはＪＩＳ  Ｋ  ６２５１（２０１７）に準拠して測定した。具体的には、（Ｂ）熱可塑性樹脂を用いて厚さ２ｍｍのシートを作製し、これをダンベル形状（ダンベル状３号形）に打ち抜いて試験片を作製した。引張試験測定装置（島津製作所社製、オートグラフＡＧＳ−Ｄ）を用いて物性を測定した（測定温度２３℃、引張速度５００ｍｍ／分）。そして、切断時の伸びを測定し、試験片を切断するまで引っ張ったときに記録される最大の引張力を試験片の初期断面積で除することで引張強さを算出した。
【００９４】
（５）材料硬度（ショアＡ硬度）
ゴム組成物を用いて、１６０℃で８〜２０分間プレスして、厚み２ｍｍのシートを作製した。なお、ゴム組成物がマイクロバルーンを含有する場合は、グリップを形成した際と同様の発泡倍率となるようにマイクロバルーンを膨張させてシートを作製した。このシートを、２３℃で２週間保存し、測定基板などの影響が出ないように、３枚重ねた状態で、自動硬度計（Ｈ．バーレイス社製、デジテストＩＩ）を用いて硬度を測定した。検出器は、「Ｓｈｏｒｅ  Ａ」を用いた。
【００９５】
（６）粘弾性特性
ｔａｎδ、Ｅ*は、動的粘弾性測定装置（ユービーエム社製、Ｒｈｅｏｇｅｌ−Ｅ４０００）を用いて測定した。試験試料は、外層用ゴム組成物を用いて、１６０℃でプレスしてゴム板を作製し、このゴム板を所定サイズに打ち抜くことにより作製した。測定条件は、温度範囲；−１００℃〜１００℃、昇温速度；３℃／ｍｉｎ、測定間隔；３℃、周波数；１０Ｈｚ、治具；引張り、試料形状；幅４ｍｍ、厚さ１ｍｍ、長さ４０ｍｍとした。動的粘弾性測定により得られた粘弾性スペクトルからｔａｎδ、Ｅ*を求めた。
【００９６】
（７）摩擦係数
摩擦係数は、静・動摩擦測定機（トリニティーラボ社製、ＴＬ２０１Ｔｓ）を用いて測定した。具体的には、ゴルフクラブ用グリップから、１ｃｍ角のゴム片を切り出し、これを試験片（質量１．６ｇ）とした。試験片を測定子として装置の測定ユニットに固定し、移動テーブルに床材を固定し、床材に対する試験片の動摩擦を測定した。試験は、移動距離１ｃｍ、移動速度１ｍｍ／秒、荷重２５ｇとし、床材として人工皮革（クラレ社製、クラリーノ（登録商標））を用いた。動摩擦係数は、ずれ運動を開始した位置から１ｃｍまでの平均値を求めた。測定は、グリップのバット端付近、チップ端付近、および、軸方向中央部から切り出した試験片について行い、これらの測定値を平均した。なお、摩擦係数は、グリップＮｏ．２０の摩擦係数を１００として、指数化した値で示した。
【００９７】
（８）耐摩耗性
耐摩耗性は、学振形摩耗試験機（安田精機製作所製、摩擦試験機ＩＩ型）を用いて評価した。具体的には、グリップの表層を構成するゴム組成物を用いてプレス成形（成形温度１６０℃、成形時間１５分）により、厚さ２ｍｍのシートを作製した。このシートを長さ１３０ｍｍ、幅４０ｍｍの長方形状に切り出して試験片を作製し、試験片台（かまぼこ形（表面半径Ｒ２００ｍｍ））に固定した。摩擦子（表面半径Ｒ４５ｍｍ、２０×２０ｍｍ）の表面に紙やすり（番手２４０番）を取り付け、１．９６Ｎの荷重で、試験片の中央部１０ｃｍの間を毎分３０回往復の速度で５００回往復摩擦した。その後、試験片の試験前後の質量変化により耐摩耗性を評価した。なお、耐摩耗性は、グリップＮｏ．２０の耐摩耗性を１００として、指数化した値で示した。
【００９８】
［グリップの作製］
表１〜３に示す配合で各原料を混練し、外層用ゴム組成物および内層用ゴム組成物を調製した。なお、外層用ゴム組成物は、全ての原料をバンバリーミキサーで混練した。内層用ゴム組成物は、マイクロバルーン以外の原料をバンバリーミキサーで混練し、その後、ロールを用いてマイクロバルーンを配合した。内層用ゴム組成物のバンバリーミキサーの混練時の材料温度およびロールによりマイクロバルーンを配合する際の材料温度は、マイクロバルーンの膨張開始温度未満とした。
【００９９】
【表１】
2020162635.tif 000002
【０１００】
【表２】
2020162635.tif 000003
【０１０１】
【表３】
2020162635.tif 000004
【０１０２】
表１〜３で用いた材料は下記のとおりである。
ＨＸＮＢＲ：水素添加カルボキシ変性アクリロニトリル−ブタジエンゴム（ＡＲＡＮＸＥＯ社製、Ｔｈｅｒｂａｎ  ＸＴ  ＶＰＫＡ  ８８８９（残存二重結合量３．５％、アクリロニトリル含有率３３．０質量％、二重結合含有量０．４０ｍｍoｌ／ｇ、カルボキシ基含有単量体含有率５．０質量％））
ＨＮＢＲ：水素添加アクリロニトリル−ブタジエンゴム（ＡＲＡＮＸＥＯ社製、Ｔｈｅｒｂａｎ  ３４４６（残存二重結合量４．０％、アクリロニトリル含有率３４．０質量％））
ＮＲ（天然ゴム）：ＴＳＲ２０
ＥＰＤＭ（エチレン−プロピレン−ジエンゴム）：住友化学社製、エスプレン（登録商標）５０５Ａ
ＩＩＲ：ＪＳＲ社製、ＪＳＲ  ＢＵＴＹＬ０６５
シースト（ＳＥＡＳＴ）（登録商標）ＳＯ：東海カーボン社製、カーボンブラック
ＤＩＡＢＬＡＣＫ（登録商標）Ｎ２２０：三菱化学社製、カーボンブラック
ウルトラジルＶＮ３  ＧＲ：エボニック社製、造粒シリカ
ＳＢＳ：旭化成社製、アサプレン（登録商標）Ｔ４３２(スチレン−ブタジエン−スチレンブロック共重合体、ショアＡ硬度：７５、引張強さ：３０ＭＰａ、切断時伸び：７５０％)
ＳＥＢＳ：旭化成社製、タフテック（登録商標）Ｈ１０４１（スチレン−エチレン−ブチレン−スチレンブロック共重合体、ショアＡ硬度：８４、引張強さ：２１．６ＭＰａ、切断時伸び：６５０％）
ＳＢＢＳ：旭化成社製、タフテックＰ１５００（スチレン−ブタジエン−ブチレン−スチレンブロック共重合体、ショアＡ硬度：６９、引張強さ：３．３ＭＰａ、切断時伸び：７８０％）
ＳＩＢＳ：カネカ社製、シブスター（登録商標）１０２Ｔ（スチレン−イソブチレン−スチレンブロック共重合体、ショアＡ硬度：２５、引張強さ：１５ＭＰａ、切断時伸び：８７０％）
ＭＤＩ系ＰＵ：ＢＡＳＦ社製、ＥＴ２１６０Ａ（ジフェニルメタンジイソシアネート系ポリウレタン、ショアＡ硬度：５８、引張強さ：４０．４ＭＰａ、切断時伸び：６９０％）
ＨＭＤＩ系ＰＵ：ＢＡＳＦ社製、ＮＹ２１６０Ａ（ヘキサメチレンジイソシアネート系ポリウレタン、ショアＡ硬度：５４、引張強さ：３２ＭＰａ、切断時伸び：８２６％）
軟質アクリル樹脂：クラレ社製、パラペット（登録商標）ＳＡ−ＦＰ（ショアＡ硬度：７０、引張強さ：１０ＭＰａ、切断時伸び：２００％）
部分架橋ＮＢＲ：部分架橋アクリロニトリル−ブタジエンゴム粉末（ＡＲＡＮＸＥＯ社製、ＢＡＹＭＯＤ（登録商標）（アクリロニトリル含有率３４．０質量％、体積平均粒子径１２０μｍ、粒子硬度（ショアＡ）４０〜６０）
硫黄：鶴見化学工業社製、５％油入微粉硫黄（２００メッシュ）
サンセラー（登録商標）ＴＢｚＴＤ：三新化学工業社製、テトラベンジルチウラムジスルフィド
ノクセラーＮＳ：大内新興化学工業社製、Ｎ−ｔ−ブチル−２−ベンゾチアゾリルスルフェンアミド
ノクセラーＣＺ：大内新興化学工業社製、Ｎ−シクロヘキシル−２−ベンゾチアゾリルスルフェンアミド
ソクシノールＤ：住友化学社製、１，３−ジフェニルグアニジン
過酸化亜鉛：ｓｔｒｕｋｔｏｌ社製、ｓｔｒｕｋｔｏｌ  ＺＰ  １０１４（過酸化亜鉛含有量２９質量％）
酸化亜鉛：ＰＴ．ＩＮＤＯ  ＬＹＳＡＧＨＴ社製、ホワイトシール
ノクラック（登録商標）ＴＢＴＵ：大内新興化学工業社製、トリブチルチオ尿素
ノクラックＮＳ−６：大内新興化学工業社製、２，２’−メチレンビス（４−メチル−６−ｔ−ブチルフェノール）
ステアリン酸：日油社製、ビーズステアリン酸つばき
ハリタックＳＥ１０：ハリマ化成社製、水素添加ロジンエステル（軟化点７８℃〜８７℃、酸価２ｍｇＫＯＨ／ｇ〜１０ｍｇＫＯＨ／ｇ）
Ｓｙｌｖａｔａｃ  ＲＥ５Ｓ：Ａｒｉｚｏｎａ Ｃｈｅｍｉｃａｌ製、ロジンエステル
ＰＷ３８０：出光興産社製、ダイアナプロセスオイルＰＷ３８０
サントガードＰＶＩ：三新化学工業社製、Ｎ−シクロヘキシルチオフタルイミド
安息香酸：Ａｌｄｒｉｃｈ社製
Ｋｏｒｅｓｉｎ（登録商標）：ＢＡＳＦ社製、ブチルフェノール−アセチレン縮合物（軟化点１３５℃〜１５０℃）
マイクロバルーン：Ａｋｚｏ  Ｎｏｂｅｌ社製、「エクスパンセル（登録商標）９０９−８０ＤＵ」（熱可塑性樹脂の殻に低沸点炭化水素が内包された樹脂カプセル、体積平均粒子径１８μｍ〜２４μｍ、膨張開始温度１２０℃〜１３０℃）
【０１０３】
前記外層用ゴム組成物を用いて、扇台形状の未加硫のゴムシートおよびキャップ部材を作製した。なお、外層用ゴムシートは一定の厚さとなるように成形した。前記内層用ゴム組成物を用いて、長方形状の未加硫のゴムシートを作製した。なお、内層用ゴムシートは、一方端から他方端に向かって徐々に厚くなるように形成した。マンドレルに内層用ゴムシートを巻き付け、この上に外層用ゴムシートを重ねて巻き付けた。これらのゴムシートを巻き付けたマンドレルおよびキャップ部材を、キャビティ面に溝パターンを備えた金型に投入した。そして、金型温度１６０℃、加熱時間１５分間で熱処理を行い、ゴルフクラブ用グリップを得た。得られたゴルフクラブ用グリップの円筒部の厚さは、最薄部（ヘッド側端部）が１．５ｍｍ、最厚部（グリップエンド側端部）が６．７ｍｍであった。また、得られたグリップの表面は、研磨紙（＃８０）でバフ研磨を行った。各グリップの評価結果を表４、５に示した。また、図４にグリップＮｏ．８のＴＥＭ写真を示した。
【０１０４】
【表４】
2020162635.tif 000005
【０１０５】
【表５】
2020162635.tif 000006
【０１０６】
グリップＮｏ．１〜１６は、最表層（外層）を形成するゴム組成物が、（Ａ）基材ゴム、（Ｂ）熱可塑性材料および／または架橋ゴム粉末とを含有し、前記ゴム組成物から形成された部分の損失正接（ｔａｎδ）（３０℃、１０Ｈｚ）と複素弾性率（Ｅ*）（３０℃、１０Ｈｚ）とが、０．０７≦ｔａｎδ／（Ｅ*）0.2≦０．１５の関係を満足する場合である。これらのグリップＮｏ．１〜１６は、いずれも防滑性能が優れていた。また、（Ａ）基材ゴムとしてアクリロニトリル−ブタジエン系ゴムを含有しており、耐摩耗性にも優れていた。
【０１０７】
グリップＮｏ．１７は、最表層（外層）を形成するゴム組成物が、（Ｂ）熱可塑性材料および／または架橋ゴム粉末を含有しない場合である。グリップＮｏ．１８、１９は、最表層（外層）を形成するゴム組成物が、（Ａ）基材ゴム、（Ｂ）熱可塑性材料とを含有するが、前記ゴム組成物から形成された部分の損失正接（ｔａｎδ）（３０℃、１０Ｈｚ）と複素弾性率（Ｅ*）（３０℃、１０Ｈｚ）とが、０．０７≦ｔａｎδ／（Ｅ*）0.2≦０．１５の関係を満足しない場合である。これらのグリップＮｏ．１７〜１９は、いずれも防滑性能が劣る。
【符号の説明】
【０１０８】
１：グリップ、２：円筒部、２ａ：内層、２ｂ：外層、３：キャップ部、４：ゴルフクラブ、５：シャフト、６：ヘッド
【図１】
2020162635.tif 000007
【図２】
2020162635.tif 000008
【図３】
2020162635.tif 000009
【図４】
2020162635.tif 000010